(57)【特許請求の範囲】
【請求項１】
座板として用いられる野外ベンチ用ウレタン成形パネルであって、
上部から下部に向かって両側に一対のねじ孔３が長手方向に沿って一定間隔をおいて各々形成されると共に、一側ねじ孔３の外側に一定間隔をおいて上部から下部に向かって貫いてウレタンを通過させるウレタン注入口５が形成されたコア材１０と、
前記コア材１０の両側に各々形成された一対のねじ孔３の上部から下部に向かって各々挿入されて前記コア材１０の下部面でナット２２によって螺合されて各々位置が固定される一対のボルト２０と、
前記コア材１０の両側に各々設置された一対のボルト２０が金型から外側に突出され、ウレタン注入口５が形成された前記コア材１０を金型に一定間隔をおいて設置されて金型に形成されたウレタン注入口を通して導入されるウレタンを前記コア材１０の外周面に圧縮発泡されて一定の厚さに被覆された圧縮発泡ウレタン層３０と、
前記圧縮発泡ウレタン層３０の外周面にエナメルがスプレー塗布されたエナメル層４０と、で構成され、
前記コア材１０は、複数の木材を隣接する木材の最も広い面同士が接するように積層されたものであり、
前記コア材１０の長尺方向は前記複数の木材の長尺方向と一致し、
前記複数の木材の積層方向は前記座板の奥行方向と一致する、野外ベンチ用ウレタン成形パネル。
【請求項２】
前記ボルト２０はそのヘッド２０ａの１／２が前記コア材１０のねじ孔３の中に埋没されて、前記ナット２２はその高さの１／２が前記コア材１０のねじ孔３の中に埋没されることを特徴とする、請求項１に記載の野外ベンチ用ウレタン成形パネル。
【請求項３】
前記圧縮発泡ウレタン層３０は、主剤のポリエーテルポリオールと硬化剤のイソシアネートが１：１の重量比で混合されて、３０〜５０℃に加熱されたウレタンを金型内に注入して、前記コア材１０に形成されたウレタン注入口５を通して前記コア材１０の外周面に一定の厚さに圧縮発泡したことを特徴とする、請求項１に記載の野外ベンチ用ウレタン成形パネル。
【請求項４】
前記圧縮発泡ウレタン層３０は、その前面の下部が長手方向に沿って下部に突出された突出部３２が形成されていることを特徴とする、請求項１に記載の野外ベンチ用ウレタン成形パネル。
【請求項５】
座板として用いられる野外ベンチ用ウレタン成形パネルの製造方法であって、
複数の木材を、隣接する木材の最も広い面同士が接するように、かつ、前記複数の木材の積層方向が前記座板の奥行方向と一致するように積層し、上部から下部に向かって両側に一対のねじ孔３を長手方向に沿って一定間隔をおいて各々形成すると共に、一側ねじ孔３の外側に一定間隔をおいて上部から下部に向かって貫いてウレタンを通過させるウレタン注入口５を形成して、長尺方向が前記複数の木材の長尺方向と一致し、湿度が３０％を上回るコア材１０を製造するコア材製造工程と、
前記コア材製造工程で製造されたコア材１０の表面に突出されたバリを火で燃やして除去すると共に前記コア材１０の湿度を３０％以下に下げるように熱を加える加熱工程と、
前記加熱工程で前記コア材１０に突出されたバリを燃やし、湿度が３０％以下になった前記コア材１０の両側に各々一対のねじ孔３にボルト２０を各々挿入して前記ボルト２０のねじ部にナット２２を締結して、前記コア材１０に前記ボルト２０を設置するボルト設置工程と、
前記ボルト設置工程で前記コア材１０の両側に形成された各々一対のねじ孔３にナット２２によりボルト２０が設置された前記コア材１０を金型に形成された貫通孔を通してボルト２０を外部に突出させながら、金型の内周面から一定間隔をおいて前記コア材１０を載置するコア材載置工程と、
前記コア材載置工程で前記コア材１０が載置された金型内に３０〜５０℃の温度に加熱したウレタン溶液を注入して、前記コア材１０に形成されたウレタン注入口５を通して前記コア材１０の外周面に一定時間の間圧縮発泡して圧縮発泡ウレタン層３０を形成するウレタン溶液圧縮発泡工程と、
前記ウレタン溶液圧縮発泡工程で前記コア材１０の外周面に圧縮発泡された圧縮発泡ウレタン層３０のウレタンの粒子密度をコンパクトに維持するように金型内で一定時間の間に硬化させる硬化工程と、
前記硬化工程で前記コア材１０の外周面に圧縮発泡された圧縮発泡ウレタン層３０が硬化された半製品を金型から脱型する脱型工程と、
前記脱型工程で脱型された半製品を水平に維持しながら、６０℃の温度と４０％以下の湿度に維持された条件下で２４時間の間に放置して熟成させる熟成工程と、
前記熟成工程で熟成された圧縮発泡ウレタン層３０の外周面にエナメルをスプレー塗布して、エナメル層４０をコーティングするエナメル層コーティング工程と、
を含むことを特徴とする、野外ベンチ用ウレタン成形パネルの製造方法。
【請求項６】
前記ウレタン溶液圧縮発泡工程で金型内に注入されて圧縮発泡するウレタン溶液は、ポリエーテルポリオールとイソシアネートを１：１の重量比に混合して３０〜５０℃に加熱されたウレタンを金型内に注入して、前記コア材１０に形成されたウレタン注入口５を通して前記コア材１０の外周面に一定の厚さに圧縮発泡して形成することを特徴とする、請求項５に記載の野外ベンチ用ウレタン成形パネルの製造方法。
【発明の詳細な説明】
【技術分野】
【０００１】
本発明は、野外ベンチ用ウレタン成形パネル及びその製造方法に関する。
【背景技術】
【０００２】
従来、野外ベンチは木材を使って製造され、木材の腐敗を防止するため、木材の表面にペイントを塗布したのが主流となっている。これと共に木材の表面にペイントを塗布した野外用ベンチは野外に設置されるため、雨と雪によりペイントを塗布しない部分またはペイント塗布層の破損部分等を通して湿気が木材にしみ込んで木材を腐食させたため、野外用ベンチの寿命が短縮される問題があった。
【発明の開示】
【発明が解決しようとする課題】
【０００３】
このような木材で形成された野外用ベンチの問題を解決するために、最近ではセメントと鉄筋で形成された人造木材を使ったベンチが開発されているが、これと共にセメントと鉄筋で形成された人造木材を使ったベンチは重さが重くて取り扱いが難しく、設置費用が過度にかかる問題がある等様々な問題があった。
【０００４】
そこで、本発明は、上記問題に鑑みてなされたものであり、本発明の目的とするところは、腐食や変形を抑止することが可能な、新規かつ改良された野外ベンチ用ウレタン成形パネル及びその製造方法を提供することにある。
【課題を解決するための手段】
【０００５】
上記課題を解決するために、本発明のある観点によれば、上部から下部に向かって両側に一対のねじ孔３が長手方向に沿って一定間隔をおいて各々形成されると共に、一側ねじ孔３の外側に一定間隔をおいて上部から下部に向かって貫いて形成されてウレタンを通過させるウレタン注入口５が形成されたコア材１０と、前記コア材１０の両側に各々形成された一対のねじ孔３の上部から下部に向かって各々挿入されて前記コア材１０の下部面でナット２２によって螺合されて各々位置が固定される一対のボルト２０と、前記コア材１０の両側に各々設置された一対のボルト２０が金型から外側に突出され、ウレタン注入口５が形成された前記コア材１０を金型に一定間隔をおいて設置されて金型に形成されたウレタン注入口を通して導入されるウレタンを前記コア材１０の外周面に圧縮発泡されて一定の厚さに被覆された圧縮発泡ウレタン層３０と、前記圧縮発泡ウレタン層３０の外周面にエナメルがスプレー塗布されたエナメル層４０と、で構成されたことを特徴とする、野外ベンチ用ウレタン成形パネルが提供される。
【０００６】
前記コア材１０は、接着剤を用いて一定の厚さの複数の木材を横方向に接着した合板を縦方向に立てたものを用いてもよい。
【０００７】
前記ボルト２０はそのヘッド２０ａの１／２が前記コア材１０のねじ孔３の中に埋没されて、前記ナット２２はその高さの１／２が前記コア材１０のねじ孔３の中に埋没されてもよい。
【０００８】
前記圧縮発泡ウレタン層３０は、主剤のポリエーテルポリオールと硬化剤のイソシアネートが１：１の重量比で混合されて、３０〜５０℃に加熱されたウレタンを金型内に注入して、前記コア材１０に形成されたウレタン注入口５を通して前記コア材１０の外周面に一定の厚さに圧縮発泡してもよい。
【０００９】
前記圧縮発泡ウレタン層３０は、その前面の下部が長手方向に沿って下部に突出された突出部３２が形成されてもよい。
【００１０】
また、上記課題を解決するために、本発明の別の観点によれば、一定の厚さの複数の木材を横方向に接着した合板を縦方向に立てて、上部から下部に向かって両側に一対のねじ孔３を長手方向に沿って一定間隔をおいて各々形成すると共に、一側ねじ孔３の外側に一定間隔をおいて上部から下部に向かって貫いてウレタンを通過させるウレタン注入口５を形成してコア材１０を製造するコア材製造工程と、前記コア材製造工程で製造されたコア材１０の表面に突出されたバリを火で燃やして除去すると共に、前記コア材１０の湿度を３０％以下に下げるように熱を加える加熱工程と、前記加熱工程で前記コア材１０に突出されたバリを燃やし、湿度が３０％以下になった前記コア材１０の両側に各々一対のねじ孔３にボルト２０を各々挿入して前記ボルト２０のねじ部にナット２２を締結して、前記コア材１０に前記ボルト２０を設置するボルト設置工程と、前記ボルト設置工程で前記コア材１０の両側に形成された各々一対のねじ孔３にナット２２によりボルト２０が設置された前記コア材１０を金型に形成された貫通孔を通してボルト２０を外部に突出させながら、金型の内周面から一定間隔をおいて前記コア材１０を載置するコア材載置工程と、前記コア材載置工程で前記コア材１０が載置された金型内に３０〜５０℃の温度に加熱したウレタン溶液を注入して、前記コア材１０に形成されたウレタン注入口５を通して前記コア材１０の外周面に一定時間の間圧縮発泡して圧縮発泡ウレタン層３０を形成するウレタン溶液圧縮発泡工程と、前記ウレタン溶液圧縮発泡工程で前記コア材１０の外周面に圧縮発泡された圧縮発泡ウレタン層３０のウレタンの粒子密度をコンパクトに維持するように金型内で一定時間の間に硬化させる硬化工程と、前記硬化工程で前記コア材１０の外周面に圧縮発泡された圧縮発泡ウレタン層３０が硬化された半製品を金型から脱型する脱型工程と、前記脱型工程で脱型された半製品を水平に維持しながら、６０℃の温度と４０％以下の湿度に維持された条件下で２４時間の間に放置して熟成させる熟成工程と、前記熟成工程で熟成された圧縮発泡ウレタン層３０の外周面にエナメルをスプレー塗布して、エナメル層４０をコーティングするエナメル層コーティング工程と、を含むことを特徴とする、野外ベンチ用ウレタン成形パネルの製造方法が提供される。
【００１１】
前記ウレタン溶液圧縮発泡工程で金型内に注入されて圧縮発泡するウレタン溶液は、ポリエーテルポリオールとイソシアネートを１：１の重量比に混合して３０〜５０℃に加熱されたウレタンを金型内に注入して、前記コア材１０に形成されたウレタン注入口５を通して前記コア材１０の外周面に一定の厚さに圧縮発泡して形成してもよい。
【発明の効果】
【００１２】
以上説明したように本発明にかかるによれば、本発明の野外ベンチ用ウレタン成形パネル及びその製造方法により、腐食や変形を抑止することが可能である。
【発明を実施するための最良の形態】
【００１３】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１４】
以下、本発明の第１実施形態による野外ベンチ用ウレタン成形パネルに関して、添付図を参照して詳細に説明する。
【００１５】
図１は本発明の第１実施形態による野外ベンチ用ウレタン成形パネルに適用されるコア材を概略的に示した斜視図であり、図２は本発明の第１実施形態による野外ベンチ用ウレタン成形パネルに適用されるコア材のねじ孔にボルトがナットによって固定設置された状態を上下反転して概略的に示した斜視図であり、図３は図２に示したコア材を金型内に載置してコア材外周面に一定厚さでウレタンを圧縮発泡した圧縮発泡ウレタン層で被覆された本発明の第１実施形態による野外ベンチ用ウレタン成形パネルを概略的に示した斜視図であり、図４は図３を矢印Ａ−Ａ線に沿って切断して示した拡大断面図である。
【００１６】
図１〜図４に示したように、本発明の第１実施形態による野外ベンチ用ウレタン成形パネル１００は、上部から下部に向かって両側に一対のねじ孔３が長手方向に沿って一定間隔をおいて各々形成されると共に、一側ねじ孔３の外側に一定間隔をおいて上部から下部に向かって貫いて形成されてウレタンを通過させるウレタン注入口５が形成されたコア材１０と、前記コア材１０の両側に各々形成された一対のねじ孔３に上部から下部に向かって各々挿入されて前記コア材１０の下部面でナット２２によって螺合されて各々位置固定される一対のボルト２０と、前記コア材１０の両側に各々設置された一対のボルト２０が図示しない金型から外側に突出すると共にウレタン注入口５が形成された前記コア材１０を図示しない金型に一定間隔をおいて設置して、金型に形成されたウレタン注入口を通して導入されるウレタンを前記コア材１０の外周面に圧縮発泡して一定厚さに被覆された圧縮発泡ウレタン層３０と、前記圧縮発泡ウレタン層３０の外周面にエナメルをスプレー塗布したエナメル層４０で構成されている。
【００１７】
前記コア材１０は接着剤を使って、一定厚さの複数の木材を横方向に接着した合板を縦方向に立てて用いるのが最も望ましい。
【００１８】
前記ボルト２０はそのヘッド２０ａの１／２が前記コア材１０のねじ孔３の中に埋没され、前記ナット２２はその高さの１／２が前記コア材１０のねじ孔３の中に埋没される。
本発明の第１実施形態による野外ベンチ用ウレタン成形パネルの前記コア材１０の外周面に被覆される圧縮発泡ウレタン層４０は、主剤、例えばポリエーテルポリオールと硬化剤イソシアネートが１：１の重量比に混合され、３０〜５０℃に加熱されたウレタンを圧縮発泡したものである。
【００１９】
次に、これと共に構成された本発明の第１実施形態による野外ベンチ用ウレタン成形パネルの製造方法について図１０を参照して詳細に説明する。
【００２０】
図１０は本発明の第１実施形態による野外ベンチ用ウレタン成形パネルの製造方法を説明するフロチャートである。
【００２１】
図１０に示したように、本発明の第１実施形態による野外ベンチ用ウレタン成形パネル１００の製造方法は、一定厚さの複数の木材を横方向に接着した合板を縦方向にたてて、上部から下部に向かって両側に一対のねじ孔３を長手方向に沿って一定間隔をおいて各々形成すると共に、一側ねじ孔３の外側に一定間隔をおいて上部から下部に向かって貫いて、ウレタンを通過させるウレタン注入口５を形成してコア材１０を製造し（コア材製造工程）、前記コア材製造工程で製造されたコア材１０の表面に突出されたバリ（ｂｕｒｒ）を火で燃やして除去すると共に、前記コア材１０の湿度を３０％以下に下げるように熱を加え（加熱工程）、前記加熱工程で前記コア材１０に突出されたバリが燃えて湿度が３０％以下に下がった前記コア材１０の両側に各々一対のねじ孔３にボルト２０を各々挿入して前記ボルト２０のねじ部にナット２２を締結して、前記コア材１０に前記ボルト２０を設置する（ボルト設置工程）。
【００２２】
前記ボルト設置工程で前記コア材１０の両側に形成された各々一対のねじ孔３にナット２２によりボルト２０が設置された前記コア材１０を図示しない金型に形成された貫通孔を通してボルト２０を外部に突出させながら、金型の内周面から一定間隔をおいて前記コア材１０を載置し（コア材載置工程）、前記コア材載置工程で前記コア材１０が載置された金型内に３０〜５０℃の温度に加熱したウレタン溶液ポリエーテルポリオールとイソシアネートを１：１の重量比に混合した溶液を注入して、前記コア材１０に形成されたウレタン注入口５を通して前記コア材１０の外周面に一定時間（例えば、２分間〜３分間）圧縮発泡して圧縮発泡ウレタン層３０を形成し（ウレタン溶液圧縮発泡工程）、前記ウレタン溶液圧縮発泡工程で前記コア材１０の外周面に圧縮発泡された圧縮発泡ウレタン層３０のウレタンの粒子密度をコンパクトに維持するように金型内で一定時間（例えば、１０分間〜２５分間）硬化させる（硬化工程）。
【００２３】
前記硬化工程で前記コア材１０の外周面に圧縮発泡された圧縮発泡ウレタン層３０が硬化された半製品を金型から脱型し（脱型工程）、前記脱型工程で脱型された半製品を水平に維持しながら６０℃の温度と４０％以下の湿度に維持された条件下で２４時間の間に放置して熟成させ（熟成工程）、前記熟成工程で熟成された圧縮発泡ウレタン層３０の外周面にエナメルでスプレー塗布してエナメル層４０をコーティングし（エナメル層コーティング工程）、本発明の第１実施形態による野外ベンチ用ウレタン成形パネル１００を製造した。
【００２４】
前記ウレタン溶液圧縮発泡工程でウレタン溶液の温度が５０℃より高い場合には、硬化剤のイソシアネートと主剤のポリエーテルポリオール層の分離が生じて製品不良率が高まって歩留まりを向上できないため望ましくなく、ウレタン溶液の温度が３０℃未満の場合には、粘度が高まって混合不良が生じて望ましくない。
【００２５】
また、前記ウレタン溶液圧縮発泡工程でウレタン溶液を３分超過して圧縮発泡すると、発泡時間が長時間所要されるため望ましくなく、ウレタン溶液を２分未満に圧縮発泡すると、ウレタン溶液の混合容量が超過してウレタン溶液の渦流が生じて望ましくない。
【００２６】
前記熟成工程で熟成時間を２４時間以下で熟成すると、前記圧縮発泡ウレタン層３０に残存する潜熱があってエナメルコーティング時に気泡が発生するだけでなく、変形されて望ましくなく、熟成温度が６０℃を超過すると、圧縮発泡ウレタン層３０が加熱されてエナメルをコーティングする時に気泡が発生して望ましくなく、熟成湿度が４０％を超過すると、前記圧縮発泡ウレタン層３０の外周面にコーティングされるエナメルの必要な色を得るのが難しくて製品不良率が高まって歩留まりを向上させることができないため望ましくない。
【００２７】
次に、このように構成された本発明の第１実施形態による野外ベンチ用ウレタン成形パネル１００の作用及び効果について説明する。
【００２８】
まず、本発明の第１実施形態による野外ベンチ用ウレタン成形パネル１００は、コア材１０が、一定厚さの複数の木材を接着剤を使って横方向に接着した合板を縦方向に立てて、またコア材１０の両側に上部から下部に向かって一対のねじ孔３が長手方向に沿って一定間隔をおいて各々形成されると共に、前記コア材１０の両側に各々形成された一対のねじ孔３に上部から下部に向かって一対のボルト２０を各々挿入して前記コア材１０の下部面でナット２２によって螺合されて、前記コア材１０の両側に各々一対のボルト２０が設置されて前記ボルト２０を図示しない金型内に設ける時に前記金型に形成された貫通孔を通して金型の外側に各々突出させながら、金型の内周面に対して前記コア材１０を一定間隔をおいて設置した後、金型の注入口を通して３０〜５０℃の温度に加熱したウレタン溶液（ポリエーテルポリオールとイソシアネートを１：１の重量比に混合した溶液）を注入すると、前記コア材１０に形成されたウレタン注入口５を通して前記コア材１０の外周面に一定時間（例えば、２分間〜３分間）圧縮発泡して圧縮発泡ウレタン層３０を形成する。
【００２９】
前記圧縮発泡ウレタン層３０を圧縮発泡する時に前記ウレタン溶液が前記コア材１０の外周面に一定厚さ（例えば、コア材１０の上部面と両側面及び背面には５ｍｍ±１ｍｍに圧縮発泡され、コア材１０の下部面は３ｍｍ±１ｍｍの厚さ）に被覆されるため、長時間太陽光に露出されてもクラックが発生したり変形されない。
【００３０】
さらに、２〜３分間前記ウレタン溶液を金型内に注入して圧縮発泡した後、１０〜２０分間大気温度１８〜２２℃の温度で硬化させる時にウレタン粒子の密度がコンパクトに分布され、また弾性があるため外部から特定の衝撃力を加えても破損され難いだけなく、雨や雪が溶けた水または湿気の侵入を前記圧縮発泡ウレタン層３０が阻止するため、合板または木材で形成された前記コア材１０が腐食されるのを防止できるため長時間使用できる。
【００３１】
また、前記圧縮発泡ウレタン層３０の外周面にエナメルをスプレー塗布したエナメル層４０を形成することができるため、多様な色でエナメル層をコーティングできる。
【００３２】
従って、本発明の第１実施形態による野外ベンチ用ウレタン成形パネル１００は、腐食され難く、野外ベンチ用座板、バス停留場用椅子の座板、室内底デッキ及び水中の橋の支えとして使用できるだけでなく、野外あずまやまたは屋根材として用いることができる。  
【００３３】
また、本発明の第１実施形態による野外ベンチ用ウレタン成形パネル１００は、大量生産が可能で、多様な色と形状で製造でき、コア材合板または木材の腐敗を防止してヒ素ガスの放出を防止して環境に優しい材質であるだけでなく、取り扱い易くて構造が簡単で低コストで製造できる。
【００３４】
次に、本発明の第２実施形態による野外ベンチ用ウレタン成形パネルについて詳細に説明する。
【００３５】
本発明の第２実施形態による野外ベンチ用ウレタン成形パネルについて説明する。本発明の第２実施形態による野外ベンチ用ウレタン成形パネルについては、第１実施形態と同じ部分については同じ符号を付けて重複する説明は省略する。
【００３６】
図５は本発明の第２実施形態による野外ベンチ用ウレタン成形パネルを上下反転して概略的に示した斜視図であり、図６は図５を矢印Ｂ−Ｂ線に沿って切断して示した拡大断面図である。
【００３７】
図５及び図６に示した本発明の第２実施形態による野外ベンチ用ウレタン成形パネル２００と本発明の第１実施形態による野外ベンチ用ウレタン成形パネル１００の相違点は、本発明の第２実施形態による野外ベンチ用ウレタン成形パネル２００の前記圧縮発泡ウレタン層３０はその前面の下部が長手方向に沿って下部に突出された突出部３２が形成されていることである。
【００３８】
このように前記圧縮発泡ウレタン層３０はその前面の下部が長手方向に沿って下部に突出された突出部３２が形成されていると、本発明の第２実施形態による野外ベンチ用ウレタン成形パネル２００を椅子の座板に設置すれば本発明の第２実施形態による野外ベンチ用ウレタン成形パネル２００の下部に露出されるボルト２０がベンチの前面から見えないだけでなく、前記突出部３２によって水が後方に流れることを防止する水止め部材として用いられる。
【００３９】
次に、本発明の第３実施形態による野外ベンチ用ウレタン成形パネル３００について詳細に説明する。
【００４０】
図７は本発明の第３実施形態による野外ベンチ用ウレタン成形パネルに適用されるコア材を概略的に示した斜視図であり、図８は本発明の第３実施形態による野外ベンチ用ウレタン成形パネルを上下反転して概略的に示した斜視図であり、図９は図８で矢印Ｃ−Ｃ線に沿って切断して示した拡大断面図である。
【００４１】
図７〜図９に示した本発明の第３実施形態による野外ベンチ用ウレタン成形パネル３００は、上部から下部に向かって両側に一対のねじ孔３１３が幅方向に沿って一定間隔をおいて各々形成されると共に、前記一側ねじ孔３１３の内側中央に上部から下部に向かって貫いて形成されてウレタンを通過させるウレタン注入口３１５が形成されたコア材３１０と、前記コア材３１０の両側に幅方向に各々形成された一対のねじ孔３１３に上部から下部に向かって各々挿入されて前記コア材３１０の下部面でナット３２２によって螺合されて各々位置が固定される一対のボルト３２０と、前記コア材３１０の両側に幅方向に各々形成された一対のねじ孔３１３に一対のボルト３２０が位置固定された前記コア材３１０を長手方向に沿って収容するように鉄板材で折曲されたＣ字状のフレーム３３０と、前記コア材３１０の両側に各々設置された一対のボルト３２０が図示しない金型に形成された貫通孔（符号表示せず）を通して外側に突出され、前記ウレタン注入口３１５が形成された前記コア材３１０を図示しない金型内周面に沿って一定間隔をおいて設置して、金型に形成されたウレタン注入口（図示せず）を通して導入されるウレタンを前記コア材３１０の外周面に圧縮発泡して一定の厚さに被覆された圧縮発泡ウレタン層３４０と、前記圧縮発泡ウレタン層３４０の外周面にエナメルでスプレー塗布されたエナメル層３５０で構成されている。
【００４２】
前記コア材３１０は接着剤を用いて一定厚さの複数の木材を縦方向に積層して接着した合板を用いるのが最も望ましい。
【００４３】
前記ボルト３２０はそのヘッド３２０ａが前記コア材３１０のねじ孔３１３の中に埋没され、前記ナット３２２は前記コア材３１０のねじ孔３１３の上部に前記ボルト３２０と締結されている。
【００４４】
本発明の第３実施形態による野外ベンチ用ウレタン成形パネル３００の前記コア材３１０及びフレーム３３０の外周面に被覆される圧縮発泡ウレタン層３４０は、主剤（例えば、ポリエーテルポリオール）と硬化剤イソシアネートが１：１の重量比に混合されて３０〜５０℃に加熱されたウレタンを金型内に注入して、前記コア材３１０に形成されたウレタン週入口３１５を通して前記コア材３１０の外周面に一定厚さで圧縮発泡して形成された。
【００４５】
次に、前記のように構成された本発明の第３実施形態による野外ベンチ用ウレタン成形パネル３００は、前記本発明の第１実施形態の動作と同じ動作を行い、特に本発明の第３実施形態による野外ベンチ用ウレタン成形パネル３００は、コア材３１０の外周面、前記コア材３１０の上部面及び長さ方向の両側面をＣ字状に折曲させた鉄板材のフレーム３３０により覆われていると共に、前記コア材３１０及び前記フレーム３３０の外周面が圧縮発泡ウレタン層３４０で被覆されているため、本発明の第１実施形態よりより一層堅固で、長時間使っても破損される心配が全くないだけでなく、バス停留場または公園のベンチにも用いることができる。
【００４６】
以上説明した本実施形態（１〜３）によれば、以下の目的を達成することが可能である。
（第１目的）  長時間使っても腐食したり変形したりしない野外ベンチ用ウレタン成形パネル及びその製造方法を提供すること。
（第２目的）  大量生産が可能で、多様な色と形状を有する野外ベンチ用ウレタン成形パネル及びその製造方法を提供すること。
（第３目的）  コア材（木材）の腐敗を防止し、ヒ素ガスの放出を防止して環境に優しい材質の野外ベンチ用ウレタン成形パネル及びその製造方法を提供すること。
（第４目的）  容易に取り扱いできる野外ベンチ用ウレタン成形パネル及びその製造方法を提供すること。
（第５目的）  構造が簡単で低コストで製造できる野外ベンチ用ウレタン成形パネル及びその製造方法を提供すること。
【００４７】
なお、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００４８】
【図１】本発明の第１実施形態による野外ベンチ用ウレタン成形パネルに適用されるコア材を概略的に示した斜視図である。
【図２】本発明の第１実施形態による野外ベンチ用ウレタン成形パネルに適用されるコア材のねじ孔にボルトをナットによって固定設置した状態を裏返して概略的に示した斜視図である。
【図３】図２に示したコア材を金型内に載置してコア材の外周面に一定の厚さでウレタンを圧縮発泡した圧縮発泡ウレタン層で被覆された本発明の第１実施形態による野外ベンチ用ウレタン成形パネルを概略的に示した斜視図である。
【図４】図３で矢印Ａ−Ａ線に沿って切断して示した拡大断面図である。
【図５】本発明の第２実施形態による野外ベンチ用ウレタン成形パネルを上下反転して概略的に示した斜視図である。
【図６】図５で矢印Ｂ−Ｂ線に沿って切断して示した拡大断面図である。
【図７】本発明の第３実施形態による野外ベンチ用ウレタン成形パネルに適用されるコア材を概略的に示した斜視図である。
【図８】本発明の第３実施形態による野外ベンチ用ウレタン成形パネルを上下反転して概略的に示した斜視図である。
【図９】図８で矢印Ｃ−Ｃ線沿って切断して示した拡大断面図である。
【図１０】本発明の第１実施形態による野外ベンチ用ウレタン成形パネルの製造方法を説明するフロー図である。
【符号の説明】
【００４９】
３，３１３          ねじ孔
５，３１５          ウレタン注入口
１０，３１０        コア材
２０，３２０        ボルト
２０ａ、３２０ａ    ヘッド
２２，３２２        ナット
３０，３４０        圧縮発泡ウレタン層
３２                突出部
４０，３５０        エナメル層
３３０              フレーム
【図１】
0005472845.tif 000002
【図２】
0005472845.tif 000003
【図３】
0005472845.tif 000004
【図４】
0005472845.tif 000005
【図５】
0005472845.tif 000006
【図６】
0005472845.tif 000007
【図７】
0005472845.tif 000008
【図８】
0005472845.tif 000009
【図９】
0005472845.tif 000010
【図１０】
0005472845.tif 000011